Pièce (14) pour une turbomachine (1) d’aéronef, comprenant un alliage de titane, caractérisée en ce que l’alliage de titane présente une microstructure de type équiaxe ou une microstructure de type duplex formée d’une matrice (140) en titane de phase bêta comprenant des nodules (141) de titane de phase alpha primaire selon un taux surfacique supérieur à 20% et des aiguilles (142) de titane de phase alpha secondaire présentant une dimension supérieure ou égale à 400 nm. Pièce selon la revendication précédente, caractérisée en ce que le taux surfacique de nodules (141) est compris entre 30% et 90%, préférentiellement compris entre 30% et 70%. Pièce selon l’une quelconque des revendications précédentes, caractérisée en ce que la dimension des aiguilles (142) est supérieure à 500 nm, avantageusement supérieure à 600 nm. Pièce selon l’une quelconque des revendications précédentes, caractérisée en ce que l’alliage de titane est le grade TA6V. Pièce selon l’une quelconque des revendications précédentes, caractérisée en ce qu’elle est un bouclier de protection présentant un profil en U ou V comprenant une ailette intrados (14a) et une ailette extrados (14b) reliées par une âme centrale (14j). Procédé de fabrication d’une pièce (14) pour une turbomachine (1) d’aéronef selon l’une quelconque des revendications précédentes, caractérisé en ce qu’il comprend les étapes chronologiques suivantes : (a) fournir une pièce en alliage de titane présentant une microstructure initiale de type duplex formée d’une matrice en titane de phase bêta comprenant des nodules de titane de phase alpha primaire et des aiguilles de titane de phase alpha secondaire , (b) traiter thermiquement la pièce, (c) optionnellement, réaliser une préparation de surface de la pièce (14). Procédé selon la revendication précédente, caractérisé en ce que l’étape (b) de traitement thermique comprend les sous-étapes suivantes : (b1) chauffer la pièce à une température comprise entre 500°C et 1500°C, (b2) refroidir la pièce. Procédé selon la revendication précédente, caractérisé en ce que la sous étape (b2) de refroidissement de la pièce est réalisée à une vitesse comprise entre 0.5°C/min et 100°C/min, avantageusement comprise entre 0.5°C/min et 80°C/min, préférentiellement comprise entre 0.5°C/min et 50°C/min. Procédé selon l’une quelconque des revendications 7 à 8, caractérisé en ce que la sous étape (b2) de refroidissement de la pièce est réalisée dans un four ou une couverture isolante thermiquement. Procédé selon l’une quelconque des revendications 7 à 9, caractérisé en ce que la sous étape (b1) de chauffage de la pièce est réalisée à une température comprise entre 600°C et 1000°C. Procédé selon l’une quelconque des revendications 7 à 10, caractérisé en ce que la sous étape (b1) de chauffage de la pièce est réalisée pendant une durée supérieure ou égale à 60 min, préférentiellement comprise entre 60 min et 180 min, encore plus préférentiellement entre 60 min et 120 min. Procédé selon l’une quelconque des revendications 6 à 11, caractérisé en ce que l’étape (b) est réalisé sous atmosphère inerte. Procédé selon l’une quelconque des revendications 6 à 11, caractérisé en ce qu’il comprend entre les étapes (b) et (c), une étape (b’) d’usinage de la pièce (14). Procédé selon l’une quelconque des revendications 6 à 13, caractérisé en ce que l’étape (c) de préparation de surface de la pièce (14) comprend une sous étape (c1) de décapage chimique.